(57)【要約】【課題】バックライトモジュール用の反射シートにおける反射光の輝度及び色度の安定性を向上させる。【解決手段】指向性を有する拡散性の反射シート２は、透明基板１１の二つの対向面にそれぞれ形成された指向性反射層１３及び拡散層１６と、指向性反射層１３の透明基板１１に接する側とは反対側に形成された一つのシールド反射層１５とを含んでいる。 これにより、指向性反射層１３による正反射効果で、正面の照明領域の輝度が向上され、シールド反射層１５が指向性反射層１３を通り抜けた光を遮断し、かつ反射させるので、明るさの減少が抑制され、全体の輝度が改善される。また、全体の物理的構造はコンパクトであり、かつ高温多湿に対する耐久性が非常に高い。【選択図】図２
2007249173.tif 000002
【特許請求の範囲】
【請求項１】
透明基材と、
前記透明基材の一方の面に形成された指向性反射層と、
前記指向性反射層上に形成されたシールド反射層と、を具備し、
前記透明基材の他方の面から該透明基材に入射した光の一部は前記指向性反射層で正反射されて透明基材から出射し、前記指向性反射層を通り抜けた他の一部の光は前記シールド反射層によって遮られ、かつ反射されて、前記透明基材から出射する構成としたことを特徴とする反射シート。 
【請求項２】
前記指向性反射層の材料は、銀、水銀及びアルミニウムの元素群から選択され、その層の厚みは50nm〜200nmであることを特徴とする請求項１記載の反射シート。 
【請求項３】
前記シールド反射層の材料は、熱可塑性の高分子樹脂及びＵＶ硬化性の高分子樹脂の物質から成る群から選択され、その層の厚みは5μm〜20μmであることを特徴とする請求項１記載の反射シート。  
【請求項４】
前記指向性反射層とシールド反射層との間に厚みが1μm〜5μmの抗酸化層を形成したことを特徴とする請求項１記載の反射シート。 
【請求項５】
前記透明基材の他方の面には拡散層が形成され、該拡散層から前記透明基板に入射した光が前記指向性反射層によって反射され、前記拡散層によって拡散されて該拡散層側から前記透明基板を出射し、前記指向性反射層を通過した光がシールド反射層によって遮られ、かつ反射されて、前記拡散層側から前記透明基板を出射するように構成され、
前記拡散層は、粒子サイズが1μm〜50μmの拡散粒子と、前記透明基材の他方の面に前記拡散粒子を保持するための接着剤とからなることを特徴とする請求項１〜４のいずれか１項に記載の反射シート。 
【請求項６】
前記拡散粒子の含有量は、前記拡散層の全容積の5%〜40%であることを特徴とする請求項５記載の反射シート。  
【請求項７】
前記拡散層の厚みは、5μm〜8０μmであることを特徴とする請求項５記載の反射シート。
【発明の詳細な説明】
【技術分野】
【０００１】
本発明は、一般的には反射シートに関し、特に、バックライトモジュール用として反射光の輝度及びクロマ（色度）の安定性を向上させる、指向性を有して光拡散する反射シートに関する。
【背景技術】
【０００２】
従来の反射シートは、一般に、ホワイトポリマーのようなポリマー・ポリエステルから成り、光がシートの表面に放射されると反射作用を成すものである。そして、反射シートはホワイトポリマーを成分としているので、発生した反射光は拡散反射光となる。
【特許文献１】特開昭６３−２００２号公報
【特許文献２】特開２００４−１１１３８４号公報
【特許文献３】台湾特許第４５４０９８号公報
【発明の開示】
【発明が解決しようとする課題】
【０００３】
しかしながら、発生した反射光は拡散反射光であるので、正面の照明領域の輝度を高めるためには、バックライトモジュールにおいて一般に使用されているようなＶカット構造とすることが必要である。しかし、従来の反射シートは、そのような要求を満たすことができない。
【０００４】
また、反射シートのホワイトポリマーは、長時間使用すると黄色く変色する。さらに、ホワイトポリマーは、製造過程において不可避的に変化し、そのＸＹ色度は容易にコントロールすることができない。したがって、このことが色の変化を助長している。このような二つの問題から、反射光のＸＹ色度の変化が、製品への適用を困難にしている。
【０００５】
本発明の第１の目的は、正反射して光に指向性作用を生成させる指向性を有する拡散反射層を設けて、正面の照明領域の輝度を向上させようとすることである。
【０００６】
本発明の第２の目的は、光の色度に影響を及ぼすことなく、反射層の光に対する高い安定性によって反射光のＸＹ色度を忠実に回復することである。
【０００７】
本発明の第３の目的は、反射光を遮蔽するために反射層の裏面をシールド反射層で覆って、反射層を通り抜けた光の一部がこのシールド反射層によって遮られ、かつ反射されるようにして、反射光の輝度を向上させようとするものである。
【０００８】
本発明の第４の目的は、拡散反射光を生成する拡散層を設けて、正反射作用によって生ずる高い指向性作用のために発生する発光領域の輝度の不均一性を低減しようとするものである。
【課題を解決するための手段】
【０００９】
本発明による一実施形態は、反射シートが、透明基板と、透明基板の一方の面に形成された指向性反射層と、指向性反射層上に形成されたシールド反射層とを具備し、それにより、透明基板の他方の面から該透明基板に光が入射すると、その一部の光が指向性反射層で正反射されて透明基板を出射し、また、指向性反射層を通り抜けた他の一部分の光はシールド反射層によって遮られ、かつ反射されて、透明基板を出射するように構成されたものである。
【００１０】
また、本発明の他の実施形態は、上記反射シートが前記透明基板の他方の面に拡散層をさらに形成、具有し、それにより、該拡散層から透明基板に光が入射すると、該光は指向性反射層によって正反射され、拡散層によって拡散されて拡散層側から透明基板を出射し、かつ、指向性反射層を透過した光はシールド反射層によって遮られ反射されて、拡散層側から透明基板を出射するように構成されたものである。
【発明を実施するための最良の形態】
【００１１】
図１において、本発明の一実施形態の反射シート１は、表面１１ａと裏面１１ｂとを有する透明基板１１と、透明基板１１の裏面１１ｂに順次配設された指向性を有する反射層（以下「指向性反射層」という）１３と、抗酸化層１４と、シールド反射層１５とを備えて構成されている。これにより、光が表面１１ａ側から透明基板１１に入射すると、その大部分の光は、指向性反射層１３によって正反射され、透明基板１１を出射する。また、指向性反射層１３を通り抜けた少量の光は、シールド反射層１５によって遮られ反射されて、透明基板１１を射出する。
【００１２】
透明基板１１の材料としては、ポリエチレン・テレフタレート（ＰＥＴ）、ポリカーボネート（ＰＣ）或はそれらを組み合わせたものが好適である。透明基板１１の厚みは、12μm〜250μmであり、反射シート１の主保持部材として機能する。
【００１３】
指向性反射層１３の材料としては、銀、水銀、アルミニウム或はそれらを組み合わせたものが好適である。指向性反射層１３は、物理的なスパッタリング又は蒸着、或は化学的なスパッタリング又は蒸着の技術を使用して形成することができる。その厚みは、約50nm〜200nmである。これにより、光は、反射光の輝度を向上するように指向性反射層１３の表面で正反射される。
【００１４】
抗酸化層１４の材料としては、エポキシレジン、メラミン（melami）、ポリウレタン（ＰＵ）、ポリメタクリル酸（ＰＭＭＡ）、エチレン酢酸ビニル（ＥＶＡ）、ポリビニルアルコール（ＰＶＡ）或はそれらを組み合わせたもの等とすることができる。抗酸化層１４は、コーティング法によって形成することができ、その厚みは、約1μm〜5μmである。そして、抗酸化層１４は、指向性反射層１３の酸化防止の役割をする。
【００１５】
シールド反射層１５の材料としては、熱可塑性ポリマー樹脂、ＵＶ硬化性ポリマー樹脂或はそれらを組み合わせたもの等が好適である。シールド反射層１５は、コーティング法によって形成することができ、その厚みは5μm〜20μmである。これにより、指向性反射層１３を通り抜けた光の一部は、シールド反射層１５によって遮られて反射され、元の光の光路に戻されて使用される。
【００１６】
図２に示す本発明による他の実施形態の光拡散性を有する反射シート２は、図１に示す第１の実施形態の構造を有しており、さらに拡散層１６が透明基板の表面１１ａ上に設けられている。これにより、光が拡散層１６から透明基板１１に入射すると、その光の大部分は指向性反射層１３によって反射され、拡散層１６によって拡散されて拡散層１６側から透明基板１１を出射する。また、指向性反射層１３を通過した少量の光は、シールド反射層１５によって遮られ、かつ反射され、拡散層１６で拡散されて拡散層１６側から透明基板１１を出射する。このような構造は、拡散反射光と正反射光との比率を制御することが可能であり、実際のニーズに応じて上記比率を変更することができる。
【００１７】
拡散層１６は、屈折率の異なる拡散粒子１６ａと接着剤１６ｂから成っている。拡散粒子１６ａは光の透過につれて所定量だけ拡散させることができ、接着剤１６ｂは透明基板１１の表面１１ａに拡散粒子を固定するために使用される。拡散層１６の厚みは、5μm〜80μm、好ましくは5μm〜20μmである。
【００１８】
拡散粒子１６ａは、有機的な拡散粒子、非有機的な拡散粒子、又はそれらを組み合わせたもの等から成る。有機的な拡散粒子の材料には、ＰＭＭＡ、ＰＶＣ、ケイ素、ＰＵ、ポリスチレン（ＰＳ）、又はそれらを組み合わせたもの等が好適である。非有機的な拡散粒子の材料には、酸化ケイ素（ＳｉＯ２）、酸化アルミ（Ａｌ２Ｏ３）又はそれらを組み合わせたもの等が好適である。拡散粒子１６ａの大きさは、1μm〜50μmである。また、拡散粒子１６ａの含有容積は、拡散層１６の全容積の0%〜90%であり、好ましくは5%〜40%である。接着剤１６ｂの材料は、熱可塑性のポリマー樹脂、ＵＶ硬化性ポリマー樹脂、又はそれらを組み合わせたもの等が好適である。
【００１９】
以下の表１は、一実施形態による銀の反射シートの製品特性を示したものである。銀の反射シートは、厚みが約120nmで銀から成る指向性反射層と、厚みが約3μmでエポキシレジンから成る抗酸化層と、厚みが約6μmでホワイトＰＭＭＡから成る反射層と、厚みが約38μmでＰＥＴから成る基板とを備えて構成されている。
【００２０】
【表１】
2007249173.tif 000003
【００２１】
表１において、銀の反射シートの総厚みは測定値で47μmであり、基板の厚みは38μmで、550nmのイエローライトの下での反射率は94%である。そして、この反射シートは、難燃性がＵＬ規格９４ＶＴＭ−２の認定を受けたものである。
【００２２】
表１は、熱収縮を150℃で30分間という温度条件の下で国際標準ＡＳＴＭ  Ｄ１２０４に従って測定したものを示しており、垂直方向（mechanical direction：ＭＤ）の熱収縮は1.1%であり、水平方向（traverse direction：ＴＤ）の熱収縮は0.1%である。垂直方向（ＭＤ）及び水平方向（ＴＤ）の抗張力は、国際標準ＡＳＴＭ  Ｄ８８２に従って測定され、それぞれ23.2kg/m m2及び25.5kg/mm2である。垂直方向（ＭＤ）及び水平方向（ＴＤ）の破断点伸びはＡＳＴＭ  Ｄ８８２（ＪＩＳ２１５１）に従って測定され、それぞれ191%及び174%である。表面抵抗の測定方法はＪＩＳ  Ｋ６９１１に基づいて行なわれ、その測定値は1012Ω以上である。
【００２３】
さらに、信頼度（ＲＡ）試験が本実施形態の銀の反射シートに対して実行された。そして、その結果は表２に示されている。
【００２４】
【表２】
2007249173.tif 000004
【００２５】
表２において、ＸとＹは色度である。信頼度（ＲＡ）試験前は、反射率の初期値が550nmのイエローライトの下で93.25%であり、Ｘ色度は0.3171で、Ｙ色度は0.3347であった。550nmのイエローライト及び70℃/95%RH/500HRの高温多湿の環境の下で行なった試験の最終値は、反射率が93.12%、Ｘ色度が0.31691、Ｙ色度が0.3344であった。-40℃の温度で30分間保持し、さらに60℃の温度で30分間保持し、これを150サイクル行なう熱衝撃試験を実行した後、550nmのイエローライトの条件の下で測定したところ、反射率の最終値は93.07%となり、Ｘ色度は0.3175、Ｙ色度は0.3351となった。このような試験を行なっても、本実施形態のＸ色度及びＹ色度の値は、信頼度試験前後又は熱衝撃試験中に殆ど変化せず、本実施形態は信頼できるものであった。
【００２６】
本発明は、上記実施形態において詳細に開示されたものに限定されず、発明の思想及び技術分野の範囲内でこの発明に修正又は改善を加えることは可能である。したがって、この発明に関連する分野は、請求項の中に規定されている。
【図面の簡単な説明】
【００２７】
【図１】本発明による反射シートの一実施形態を示す断面図である。
【図２】本発明による光拡散性を有した反射シートの他の実施形態を示す断面図である。
【符号の説明】
【００２８】
１，２…反射シート
１１…透明基板
１１ａ…表面（他方の面）
１１ｂ…裏面（一方の面）
１３…指向性反射層
１４…抗酸化層
１５…シールド反射層
１６…拡散層
１６ａ…拡散粒子
１６ｂ…接着剤
【図１】
2007249173.tif 000005
【図２】
2007249173.tif 000006